실시 예 를 실행 하 기 전 , 21 개 의 좁 은 분자량 분포 폴리스티렌 표준물질 을 실행 하 여 GPC 컬럼 세트 를 보정 하 였 다 . 상기 표준물질 의 분자량 ( Mw ) 은 몰 당 580 내지 8 , 400 , 000 그램 ( g / mol ) 범위 었 고 , " 상기 표준물질 은 6 개 의 "" 칵테일 ( cocktail ) "" 혼합물 중 에 함유 되 어 있 었 다 . 각각 의 표준물질 혼합물 은 개별 분자량 사이 에 적어도 10 단위 의 간격 을 가졌 다 . 표준물질 혼합물 은 Polymer Laboratories ( Shropshire ", UK ) 사 에서 구입 하 였 다 . 폴리스티렌 표준물질 은 1 , 000 , 000 g / mol 이상 의 분자량 에 대해서 는 용매 50 mL 중 0 . 025 g 으로 , 1 , 000 , 000 g / mol 미만 의 분자량 에 대해서 는 용매 50 mL 중 0 . 05 g 으로 제조 하 였 다 . 폴리스티렌 표준물질 을 약하 게 교반 하 면서 80 ℃ 에서 30 분 동안 용해 시켰 다 . 좁 은 표준물질 혼합물 을 첫 번 째 로 실행 하 고 , 분해 를 최소 화 하 기 위해 최고 분자량 ( Mw ) 성분 이 감소 하 는 순서 대로 실행 하 였 다 . 폴리스티렌 표준물질 피크 분자량 을 마크 - 호 윈 크 ( Mark - Houwink ) 상수 를 사용 하 여 폴리에틸렌 Mw 로 전환 시켰 다 . 상수 가 얻 어 지 면 , 2 개 의 값 을 사용 하 여 , 용리 컬럼 의 함수 로서 폴리에틸렌 분자량 및 폴리에틸렌 고유 점도 에 대한 2 개 의 선형 기준 통상 교정 을 구축 하 였 다 .